Substrat (10), verrier, muni d’un empilement fonctionnel (14) de couches minces sur au moins une de ses faces (11), ledit empilement fonctionnel (14) comprenant, en partant du substrat (10) au moins deux couches fonctionnelles métalliques (140, 180), de préférence chacune à base d’argent, situées chacune entre deux modules diélectriques (120, 160, 200) de couches minces et formant une succession comprenant un premier module diélectrique (120), une première couche fonctionnelle métallique (140), un deuxième module diélectrique (160), une deuxième couche fonctionnelle métallique (180) et un dernier module diélectrique (200), et dans lequel au moins un des modules diélectriques (120, 160, 200) de couches minces comprend une couche d’oxyde de tungstène (120a, 160a, 200a), et l’oxyde de tungstène comprenant éventuellement au moins un élément dopant sélectionné parmi les éléments chimiques du groupe 1 selon la nomenclature de l’IUPAC. Substrat (10) selon la revendication 1, tel que ledit empilement fonctionnel (14) comporte une seule couche d’oxyde de tungstène (120a, 160a, 200a) et ladite couche d’oxyde de tungstène (120a, 160a, 200a) est, de préférence, située dans ledit premier module diélectrique (120) ou dans ledit dernier module diélectrique (200). Substrat (10) selon la revendication 1, tel que ledit empilement fonctionnel (14) comporte deux couches d’oxyde de tungstène (120a, 160a, 200a) et lesdites couches d’oxyde de tungstène (120a, 160a, 200a) sont, de préférence, situées pour l’une dans ledit premier module diélectrique (120) et pour l’autre dans ledit dernier module diélectrique (200). Substrat (10) selon la revendication 1, tel que ledit empilement fonctionnel (14) comporte autant de couches d’oxyde de tungstène (120a, 160a, 200a) que de modules diélectriques (120, 160, 200) et chaque module diélectrique (120, 160, 200) comporte une couche d’oxyde de tungstène (120a, 160a, 200a). Substrat (10) selon l’une quelconque des revendications 1 à 4, tel que l’indice de réfraction optique de la (ou des) couche(s) d’oxyde de tungstène (120a, 160a, 200a) est décroissant monotone avec la longueur d’onde à partir d’une valeur maximale supérieure à 2,4 à 350 nm jusqu’à une valeur minimale entre 600 nm et 900 nm de sorte que la différence entre la valeur maximale et la valeur minimale est supérieure à 0,8, de préférence supérieure à 1,0, voire supérieure à 1,4. Substrat (10) selon l’une quelconque des revendications 1 à 5, tel que le coefficient d’extinction optique de la (ou des) couche(s) d’oxyde de tungstène (120a, 160a, 200a) est inférieur à 0,2 à 500 nm et inférieur à 2,0 à 1200 nm. Substrat (10) selon l’une quelconque des revendications 1 à 6, tel que la (ou des) couche(s) d’oxyde de tungstène (120a, 160a, 200a) est (ou sont) en oxyde de tungstène sous-stœchiométrique pur, WOx, avec x compris de préférence entre 2,55 et 2,98. Substrat (10) selon l’une quelconque des revendications 1 à 6, tel que la (ou les) couche(s) d’oxyde de tungstène (120a, 160a, 200a) comprend (comprennent) un élément dopant, ou plusieurs éléments dopants, dans une proportion telle que le rapport molaire dudit élément sur le tungstène, ou la somme des rapports molaires de chaque élément sur le tungstène, est compris entre 0,01 et 0,4, de préférence entre 0,01 et 0,2, voire entre 0,01 et 0,1. Substrat (10) selon l’une quelconque des revendications 1 à 6, 8, tel que la (ou les) couche(s) d’oxyde de tungstène (120a, 160a, 200a) comprend (comprennent) au moins un élément dopant sélectionné parmi l’hydrogène, le lithium, le sodium, le potassium et le césium. Substrat selon la revendication 9, tel que la (ou les) couche(s) d’oxyde de tungstène (120a, 160a, 200a) comprend (comprennent) le césium comme élément dopant, et le rapport molaire du césium sur le tungstène est compris entre 0,01 et 0,2, de préférence entre 0,01 et 0,1. Substrat (10) selon l’une quelconque des revendications 1 à 10, tel que l’épaisseur physique de la (ou des) couche(s) d’oxyde de tungstène (120a, 160a, 200a) est (ou sont) comprise(s) entre 2 nm et 50 nm, en particulier entre 5 nm et 30 nm, de préférence entre 5 nm et 20 nm. Substrat (10) selon l’une quelconque des revendications 1 à 11, tel que ledit empilement fonctionnel (14) de couches comprend en outre au moins une surcouche de blocage (150, 190), de préférence à base d’alliage nickel et chrome, située au-dessus et en contact d’une couche fonctionnelle métallique (140, 180) et/ou au moins une sous-couche métallique de blocage (130, 170), de préférence à base d’alliage nickel et chrome, située en-dessous et en contact d’une couche fonctionnelle métallique (140, 180). Substrat (10) selon l’une quelconque des revendications 1 à 12, tel que l’empilement fonctionnel de couches comprend en outre couche de contact à base d’oxyde (203), en oxyde de titane, située au-dessus et en contact de la couche fonctionnelle métallique (180) la plus éloignée du substrat, ladite couche de contact à base d’oxyde (203) ayant, de préférence, une épaisseur physique d’au moins 5,0 nm, notamment comprise entre 5,0 et 35,0 nm. Substrat (10) selon l’une quelconque des revendications 1 à 13, tel que l’empilement fonctionnel (14) de couches comprend une couche d’indice de réfraction supérieur à 2,15 à 550 nm, ladite couche étant comprise dans le dernier module diélectrique (200). Vitrage comprenant au moins deux substrats transparents, l’un des substrats étant un substrat selon l’une quelconque des revendications 1 à 14 disposé de sorte que l’empilement fonctionnel de couches est situé en face deux et/ou en face trois dudit vitrage. Procédé de fabrication d’un substrat transparent selon l’une quelconque de revendications 1 à 14, tel que la (ou les) couche(s) d’oxyde de tungstène (120a, 160a, 200a) est (ou sont) déposée(s) par une méthode de pulvérisation cathodique magnétron à l’aide d’une cible en tungstène ou en oxyde de tungstène, le matériau constituant ladite cible étant éventuellement dopé l’aide d’un élément chimique choisi parmi les éléments chimiques du groupe 1 selon la nomenclature de l’IUPAC.